(57)【要約】【課題】発光効率および演色性を低下させることなく、ＪＩＳ規格Ｚ９１１２に規定された蛍光ランプの昼白色または昼光色と同等の色度範囲で発光できるようにする。【解決手段】点灯状態における発光部の最冷部温度が８００℃以上、発光部の肉厚が平均肉厚±２０％に形成された発光管内に、金属ハロゲン化物として、ディスプロシウム、ホルミウム及びタリウムの各ハロゲン化物が封入されると共に、セシウムのハロゲン化物が選択的に封入され、ハロゲン化ナトリウムの封入モル数を０とし、ディスプロシウム及びホルミウムの封入モル数を夫々ＭＤ及びＭＨとしたときに、セシウム及び存在する場合は他のアルカリ金属の合計封入モル数ＭＣ及びタリウムの封入モル数ＭＴを、次式により規定した。［式］  ０  ≦ＭＣ／（ＭＤ＋ＭＨ）≦０.４        ０.１≦ＭＴ／（ＭＤ＋ＭＨ）≦０.５【選択図】図１
2008117647.tif 000002
【特許請求の範囲】
【請求項１】
金属ハロゲン化物、水銀及び始動用希ガスを封入した発光部と、その両端に配置される一対の電極アセンブリを挿通したキャピラリとが、セラミックで形成された発光管を備えたセラミックメタルハライドランプにおいて、
点灯状態における発光部の最冷部温度が８００℃以上、発光部の肉厚が平均肉厚±２０％に形成された前記発光管内に、前記金属ハロゲン化物として、少なくともディスプロシウム、ホルミウム及びタリウムの各ハロゲン化物が封入されると共に、セシウムのハロゲン化物が選択的に封入され、ハロゲン化ナトリウムの封入モル数が０に規定され、
ディスプロシウム及びホルミウムの封入モル数を夫々ＭＤ及びＭＨとしたときに、セシウム及び存在する場合は他のアルカリ金属の合計封入モル数ＭＣ及びタリウムの封入モル数ＭＴが、夫々次式により算出される範囲の値に規定されていることを特徴とするセラミックメタルハライドランプ。
［式］  ０  ≦ＭＣ／（ＭＤ＋ＭＨ）≦０.４
０.１≦ＭＴ／（ＭＤ＋ＭＨ）≦０.５
【請求項２】
前記ディスプロシウム及びホルミウムの封入モル比ＭＤ／ＭＨが、
０.４≦ＭＤ／ＭＨ≦０.６
に規定されている請求項１記載のセラミックメタルハライドランプ。
【請求項３】
前記ディスプロシウム及びホルミウムの封入モル比ＭＤ／ＭＨが
０.２≦ＭＤ／ＭＨ≦０.３７
に規定されている請求項１記載のセラミックメタルハライドランプ。
【発明の詳細な説明】
【技術分野】
【０００１】
本発明は、主に一般照明に使用されるセラミックメタルハライドランプに関する。
【背景技術】
【０００２】
一般照明用途に使用される高圧金属蒸気放電灯の発光管材料として、近年石英に代わって、透光性セラミックス製の発光管を用いた高圧金属蒸気放電灯が商品化されている。
透光性セラミックスは石英と比べて耐熱性、耐食性が高いことから、発光管の壁面負荷を石英製発光管の壁面負荷よりも高くすることで石英製の発光管を用いた高圧金属蒸気放電灯に比べて高効率、高演色、長寿命と非常に優れた特性を有し、また、石英製の発光管に比べ形状のばらつきが非常に少ないことから光源色のばらつきも非常に少なく、メタルハライドランプとして用いた場合に光源色が白色であることから１５０Ｗ以下を中心に店舗などの屋内照明用として普及している。
【０００３】
そして、省エネの観点から更なる高効率化を求められており、その実現のため、構造的に、３パーツもしくは５パーツを組み合わせたタイプから、細管と発光部を一体成型するタイプへと変わってきている。
【０００４】
発光色については、従来のセラミックメタルハライドランプは、相関色温度が３０００Ｋ〜４５００Ｋの電球色〜白色が多かったが、市場では相関色温度５０００Ｋ前後の昼白色や、６５００Ｋ前後の昼光色のものが要求されている。
【０００５】
従来の高演色メタルハライドランプにおいて、比較的高めの色温度を実現する手段として、発光金属にディスプロシウム−タリウム−セシウム系やディスプロシウム−ネオジム−セシウム系を用いるなどの手段が知られている。
【０００６】
そして、このようにディスプロシウムなどの希土類元素を用いたメタルハライドランプにおいては、所望の光色を得るためには封入した希土類ハロゲン化物の分子発光を利用する必要がある。
【０００７】
一般的に希土類ハロゲン化物の分子発光を有効に利用するためには、ナトリウムやセシウムといった蒸気圧は低いが、励起電圧の低いアルカリ金属元素を、モル比で希土類金属元素より数倍多く封入して、アルカリ金属元素と希土類元素とハロゲンとの複合分子を作る。
この複合分子は希土類ハロゲン化物単体より遥かに高い蒸気圧を有し、励起電圧の低いアルカリ金属元素の効果によりアークを太くする作用を有するため、比較的低いアーク温度領域で発光すると言われる希土類ハロゲン化物の分子発光を著しく増大させることができる。
一般に、セシウムＣｓなどのアルカリ金属の封入モル比率を多くするとアークが太くなってアーク揺れを抑え、点灯を安定化させる効果があり、逆に封入モル比率が少ないとアークが細くなってアーク揺れが起こったりアーク湾曲を起こしたり、場合によってはランプ電圧が過度に上昇してランプ点灯中に突然消える立消えを起こすという傾向があることが知られている。
したがって、通常のメタルハライドランプでは、「アーク揺れを抑える」「高演色にする」という目的を達成するために、従来技術のランプでは、例えば、アルカリ金属としてセシウムを大量に封入することとしている。
【０００８】
しかしこのように励起電圧の低いアルカリ金属元素を多く封入すると別の問題が顕在化する。例えば、アルカリ金属としてセシウムハライドを封入した場合に、セシウム自体が赤外線を発光するためにエネルギを消費し、一般照明として重要な可視光の発光効率が上がらないという問題を生じ、セラミックメタルハライドランプの特徴である高発光効率を実現する妨げとなるだけでなく、希土類金属の分子発光が強すぎて色温度が低めになるという問題点を生じていた。
このため、後述の特許文献１においても同様の理由でセシウムＣｓのモル比を０.５ＭＡ〜１.０ＭＡと比較的高めに規定している。
また、アルカリ金属として、主発光波長が５８９ｎｍ付近にしかないナトリウムハライドを大量に封入すれば、発光効率は上昇するが、色温度が低下するので、高色温度を実現することは困難である。
【０００９】
また、従来より、高演色を得るために希土類元素を封入する場合、ディスプロシウム、ツリウム、ホルミウムはほぼ同じ効果があるとされ、この３種類のうちから適当に選択してランプに封入すれば演色性につき所望の効果があるとされてきたが、実際にはこれら３元素の発光スペクトルは同じではなく、セラミックメタルハライドランプ製品に要求されるような高いレベルの高演色を実現しつつ、所望の色度を達成しようとする時にはこれら３元素を使い分ける必要がある。
【００１０】
一方、特許文献１には、透光性材料からなるセラミックメタルハライドランプの発光管の内部に始動用希ガス、水銀、ハロゲン化テルビウム（ＴｂＸ３）、ハロゲン化タリウム（ＴｌＸ）およびハロゲン化セシウム（ＣｓＸ）が封入され、かつハロゲン化ディスブロシウム（ＤｙＸ３）、ハロゲン化ホルミウム（ＨｏＸ３）、ハロゲン化エルビウム（ＥｒＸ３）、ハロゲン化ツリウム（ＴｍＸ３）の少なくとも１種を封入して、色温度をＪＩＳ規格Ｚ９１１２に規定された蛍光ランプの昼光色に相当する５７００〜７１００Ｋの範囲内としたランプが開示されている。
【特許文献１】特開２００４−１５８２１８号公報
【００１１】
この特許文献１の図３には、Ｄｙ−Ｔｂ−Ｔｌ−Ｃｓ−Ｉ系封入物で構成した４００Ｗのセラミックメタルハライドランプにおいて、前記テルビウムＴｂ及びディスプロシウムＤｙの総モル数をＭＡとしたときに、テルビウムＴｂのモル比が０.１５ＭＡ、０.２５ＭＡ、０.４ＭＡの夫々の場合に、セシウムＣｓのモル比を０.５ＭＡ〜１.０ＭＡで変化させたときの色温度の変化が示されている。
この図３によれば、色温度５０００Ｋから１１０００Ｋまでの範囲において、ハロゲン化テルビウムの封入比率が低いほど色温度が低くなり、またハロゲン化セシウムの封入比率が低いほど色温度が低くなっている。
さらに、図２を参照すると、同仕様でタリウムＴｌのモル比を０.１５ＭＡとしたランプにおいて、テルビウムＴｂ封入量をゼロにすれば色温度５０００Ｋ以下にできることが判る。
【００１２】
しかし、発明者らが、色温度が昼光色ではなくＪＩＳ規格Ｚ９１１２に規定された蛍光ランプの昼白色と同等の４６００Ｋ〜５５００Ｋ、定格消費電力１５０Ｗの低電力ランプを同様の仕様で試作したところ、発光効率が、高効率ランプの場合に要求される８５ｌｍ／Ｗに及ばず、８０ｌｍ／Ｗ以下であった。
すなわち、発光管に封入されたセシウムＣｓが発光効率を低下させ、しかも定格消費電力が１５０Ｗと低電力であるため、発光効率がさらに低下したものと考えられる。
このため、セシウムＣｓの封入比率を少なくすれば、発光効率を高くすることができるが、現実には前述の通り、アークを安定化させるためにある一定の下限値以下にすることはできず、高効率・高演色が期待される昼光色・昼白色のセラミックメタルハライドランプとしては実用的ではない。
【発明の開示】
【発明が解決しようとする課題】
【００１３】
そこで本発明は、発光効率および演色性を低下させることなく、色温度４６００Ｋ以上で発光させることができ、これにより、ＪＩＳ規格Ｚ９１１２に規定された蛍光ランプの昼白色または昼光色と同等の色度範囲のランプを提供することを技術的課題としている。
【課題を解決するための手段】
【００１４】
この課題を解決するために、本発明は、金属ハロゲン化物、水銀及び始動用希ガスを封入した発光部と、その両端に配置される一対の電極アセンブリを挿通したキャピラリとが、セラミックで形成された発光管を備えたセラミックメタルハライドランプにおいて、点灯状態における発光部の最冷部温度が８００℃以上、発光部の肉厚が平均肉厚±２０％に形成された前記発光管内に、前記金属ハロゲン化物として、少なくともディスプロシウム、ホルミウム及びタリウムの各ハロゲン化物が封入されると共に、セシウムのハロゲン化物が選択的に封入され、ハロゲン化ナトリウムの封入モル数が０に規定され、ディスプロシウム及びホルミウムの封入モル数を夫々ＭＤ及びＭＨとしたときに、セシウム及び存在する場合は他のアルカリ金属の合計封入モル数ＭＣ及びタリウムの封入モル数ＭＴが、夫々次式により算出される範囲の値に規定されていることを特徴とする。
［式］  ０  ≦ＭＣ／（ＭＤ＋ＭＨ）≦０.４
０.１≦ＭＴ／（ＭＤ＋ＭＨ）≦０.５
【発明の効果】
【００１５】
本発明によれば、発光部の肉厚が平均肉厚±２０％以内に抑えた上で、且つ、発光管の最冷部が８００℃以上になるように形成されているので、発光管内部の温度分布をディスプロシウム及びホルミウムの希土類金属のハロゲン化物が充分蒸発し得る状態に保持し、その結果、安定的なアークを生じさせることができる。
なお、実験によれば、このときの蒸気圧が発光に適した５０〜１００Ｐａであった。
【００１６】
また、発明者の実験によれば、４６００Ｋ以上の高色温度と高演色と高効率とを同時に実現するために、希土類金属の原子発光（短波長領域）と、希土類金属ハロゲン化物の分子発光（長波長領域）とを好適な比率でバランスさせることが必要であることが判明した。
原子発光は高温を必要とするためアーク中心部で生じ、分子発光は比較的低温のアーク外縁部付近で生ずる。
したがって、アークが細ければ分子発光が生じる空間領域が小さくなるため原子発光の比率が大きく、アークが太ければ分子発光が生じる空間領域が大きくなるため分子発光の比率が大きくなる。
ここで、タリウムはアークを太くする効果を有するので、本発明では所要量のタリウムを封入することにより、希土類金属ハロゲン化物が分子発光するようなアーク温度領域を確保するとともに、分子発光の比率が高すぎないような太さに調整することができ、高演色性を実現することができた。
【００１７】
この場合、セシウム封入量をゼロとし、タリウムの封入量を加減するだけでも実現可能であるが、以下の理由によりセシウムを少量加えた方がより好適となる。
すなわち、希土類金属を分子発光させる効果はタリウムよりむしろセシウムの方が優れており、本発明にて規定している程度の封入量であれば、赤外発光による可視光の発光効率の低下よりも、希土類ハロゲン化物の分子発光による発光効率の上昇の程度が大きく、したがって高発光効率のランプが得られる。
また、タリウム封入量のみを増減して希土類金属の発光を最適化しようとすると、タリウム自体の発光による色変化を考慮する必要を生ずることもあり、この場合は最適化作業が面倒になるため、セシウムを少量加えた方が高効率高演色を図る上で都合が良い。
【００１８】
このように、ナトリウムやセシウム等のアルカリ金属を封入しなくても、希土類金属のハロゲン化物を蒸発させて安定的なアークを生じさせることができるので、分子発光を利用できるだけでなく、希土類原子の原子発光をも利用して高色温度のランプを得ることができる。
特に、本発明では相関色温度低下の原因となるナトリウムは封入されていないので相関色温度の低下を阻止して、昼光色及び昼白色で発光させることができる。
さらに、発光効率低下の原因となるセシウムの封入量も低下させることができるので、発光効率８５（ｌｍ／Ｗ）以上に維持することができる。
そして、この結果、高い発光効率と高い演色性を保ったまま、色温度４６００Ｋ以上で発光させることができるランプとなる。
【００１９】
なお、請求項２によれば色温度４６００〜５５００Ｋのランプとなり、請求項３によれば色温度５７００〜７１００Ｋのランプとなる。
これによりＪＩＳ規格Ｚ９１１２に規定された蛍光ランプの昼白色または昼光色と同等の色度範囲の発光色を持つセラミックメタルハライドランプを実現することができる。
【発明を実施するための最良の形態】
【００２０】
本例では、セラミックメタルハライドランプの発光効率および演色性を低下させることなく、４６００Ｋ以上の色温度範囲で発光させることができるようにするという目的を達成するために、点灯状態における発光部の最冷部温度が８００℃以上、発光部の肉厚が平均肉厚±２０％に形成された前記発光管内に、前記金属ハロゲン化物として、少なくともディスプロシウム、ホルミウム及びタリウムの各ハロゲン化物が封入されると共に、セシウムのハロゲン化物が選択的に封入され、ハロゲン化ナトリウムの封入モル数が０に規定され、ディスプロシウム及びホルミウムの封入モル数を夫々ＭＤ及びＭＨとしたときに、セシウム及び存在する場合は他のアルカリ金属の合計封入モル数ＭＣ及びタリウムの封入モル数ＭＴを、夫々次式により算出される範囲の値に規定した。
［式］  ０  ≦ＭＣ／（ＭＤ＋ＭＨ）≦０.４
０.１≦ＭＴ／（ＭＤ＋ＭＨ）≦０.５
【００２１】
以下、本発明を図面に示す実施例に基づいて説明する。
図１は本発明にかかるメタルハライドランプの要部を示す説明図、図２はその全体外管図、図３はセシウム封入量による発光効率の変化を示すグラフ、図４はタリウム封入量による平均演色評価指数Ｒａの変化を示すグラフ、図５はディスプロシウム及びホルミウムの封入量による発光色の変化を示すグラフ、図６は各実施例のｘ−ｙ色度図上における発光色変化を示すグラフ、図７は発光金属の封入量を示す表である。
【００２２】
本例のセラミックメタルハライドランプ１は、アルミナなど透光性セラミックで形成された発光管２が、片端に口金１２を有する外球１３内に収容配設されてなる。
発光管２は、発光部３とキャピラリ４Ａ、４Ｂが透光性アルミナの粉末圧縮体で一体成形されて成り、発光部３の内部には金属ハロゲン化物、水銀及び始動用希ガスが封入されている。
また、略回転楕円型発光部３の両端に形成されたキャピラリ４Ｒ、４Ｌには、電極５、５を備えた一対の電極アセンブリ６Ａ、６Ｂが挿通されて、そのキャピラリ４Ｒ、４Ｌの両端が、電気絶縁性を有するフリットガラスによって気密にシールされると同時に、該シール材によって電極アセンブリ６Ａ、６Ｂが、キャピラリ４Ｒ、４Ｌ内の定位置に固定されている。
【００２３】
そして、口金１２のステム１４に立設された２本の支柱１５、１６に、サポートディスク１７、１７が所定間隔で固定され、その中心に形成された挿通孔にキャピラリ４Ｒ、４Ｌが挿通されて発光管２が取り付け支持されると共に、該ディスク１７、１７に発光部３を囲むように透光性スリーブ１８が固定されている。
さらに、キャピラリ４Ｒ、４Ｌの端末から突出する電力供給リード７、７を各支柱１５、１６に直接溶接するか又はニッケルリボン線１９，１９を介して溶接することにより口金１２に電気的に接続されている。
【００２４】
この発光管２は、点灯状態における最冷部温度が８００℃以上、発光管２からキャピラリ４Ｒ、４Ｌ部分を除いた発光部３の肉厚がその平均肉厚±２０％に形成されている。
最冷部温度を８００℃とするために、本例では、完璧負荷が２５.６Ｗ／ｃｍ２（定格消費電力１５０Ｗ、内表面積５.８６ｃｍ２、発光管内容積１.２ｃｃ）となるように発光部３が形成されている。
【００２５】
また、発光部３は略回転楕円型に形成され、その肉厚が平均肉厚±２０％に形成されている。本例では、
平均肉厚ｔａｖ＝８.５ｍｍ
に対し、
最小肉厚ｔｍｉｎ＝０.７８ｍｍ
最大肉厚ｔｍａｘ＝０.９８ｍｍ
となっており、
許容最小肉厚ｔａｖ−２０％＝０.６８ｍｍ
最大許容肉厚ｔａｖ＋２０％＝１.０２ｍｍ
であるので、平均肉厚±２０％の許容肉厚寸法内で形成されている。
これにより、発光管発光部３内の最冷部温度を８００℃以上に保持するために必要な管壁負荷を小さくでき、発光部内の温度差を従来より小さくできる。このため、希土類金属ヨウ化物と発光部内壁面を構成する材料との化学反応速度を低く抑えることができ、ランプ寿命を伸ばすことができる。
なお、セラミックメタルハライドランプの中には発光部とキャピラリ部とを３ピースまたは５ピースの部品に分けて加工し、それらを発光管焼結時の収縮による焼ばめによって組み立てる発光管がある。このタイプの組立型発光管は、部品を焼ばめする際の機械的強度を確保するために、発光部の端部が発光部中央付近の１.５倍以上の厚肉になっているのが一般的である。
この場合、厚肉部の放熱が他所より大きいため、厚肉部の温度が上がりにくく、この部分の温度を８００℃以上に維持するためには管壁負荷を高めに設定しなければならず、その結果、発光部内における温度差が大きくなり、高温部において希土類金属ヨウ化物と発光管内壁面を構成する材料との化学反応速度が高くなり、発光管内壁面の浸食が速まってランプ寿命が短くなるという問題を生ずる。
ただし、発光部の肉厚ばらつきが平均肉厚±２０％以内に抑えられていれば、組立型発光管であっても本発明と同様の効果を奏する。
【００２６】
また、発光部３は略回転楕円型に形成され、最大径をｄ、電極間距離をＡＬとしたときに、その比ｄ／ＡＬが、
０.８≦ｄ／ＡＬ≦１.５
となるように範囲に選定され、本例では、
電極間距離ＡＬ＝１０.０（ｍｍ）
最大径ｄ＝１２.５（ｍｍ）
に設計されている。
ｄ／ＡＬの値を上記のように設定することは本発明の効果を得るために必ずしも必要ではないが、経験上この値の範囲であれば、発光部内の温度分布が良好な範囲に収まり、ランプライフ中の長期間に渡って発光部クラックなどの問題が起こりにくい。  
ｄ／ＡＬが０.８より小さい細長形状の発光部を有するランプでは、光軸を垂直にして点灯した場合に下側電極に近い発光部端部付近に最冷部を生じるが、この最冷部を８００℃以上に維持しつつ最高温度を比較的低温にするような設計は技術的に不可能ではないが、かなり難しく、設計裕度が小さくなってしまう。
ｄ／ＡＬが１.５を越える太くて短かい形状の発光部を有するランプでは、光軸を水平にして点灯した場合に発光部中央下側付近に最冷部を生じるが、この最冷部を８００℃以上に維持するためには管壁負荷を高く設定する必要がある。そうすると、発光部内における温度差が大きくなり、特に発光部中央上側付近の発光管内壁面が高温となって希土類金属ヨウ化物と発光管内壁面を構成する材料との化学反応速度が高くなり、発光部内壁面の浸食が速まってランプ寿命が短くなる。
【００２７】
さらに、金属ハロゲン化物として、少なくともディスプロシウム、ホルミウム及びタリウムの各ハロゲン化物が封入されると共に、セシウムのハロゲン化物が選択的に封入され、ハロゲン化ナトリウムの封入モル数が０に規定されている。
また、ディスプロシウム及びホルミウムの封入モル数を夫々ＭＤ及びＭＨとしたときに、セシウム及び存在する場合は他のアルカリ金属の合計封入モル数ＭＣ及びタリウムの封入モル数ＭＴを、夫々次式により算出される範囲の値に規定した。
［式］  ０  ≦ＭＣ／（ＭＤ＋ＭＨ）≦０.４
０.１≦ＭＴ／（ＭＤ＋ＭＨ）≦０.５
【００２８】
さらに、ディスプロシウム及びホルミウムの封入モル比ＭＤ／ＭＨにつき、発光色をＪＩＳ規格Ｚ９１１２に規定する蛍光ランプの昼光色とする場合は、
０.２≦ＭＤ／ＭＨ≦０.４
に規定され、発光色を同規格に規定する蛍光ランプの昼白色とする場合は、
０.４＜ＭＤ／ＭＨ≦０.６
に規定されている。
【００２９】
以下、金属ハロゲン化物として、ディスプロシウム、ホルミウム、タリウムのハロゲン化物を封入し、アルカリ金属については，セシウムのみを選択的に封入した場合について、夫々のモル数を変化させたときの実験結果を示す。
図３は、タリウムＴｌ、ディスプロシウムＤｙ、ホルミウムＨｏの各発光金属の封入モル数を固定し、セシウムＣｓの封入モル数ＭＣを変化させたときの発光効率の変化を示すグラフである。
本例では、ディスプロシウムＤｙ、ホルミウムＨｏ、タリウムＴｌの封入モル数ＭＤ、ＭＨ、ＭＴを以下の通りとした。
ＭＤ≒１.４×１０−３ｍｏｌ
ＭＨ≒２.８×１０−３ｍｏｌ
ＭＴ≒０.９×１０−３ｍｏｌ
また、セシウムＣｓの封入モル数ＭＣを、以下の範囲で変化させた。
０≦ＭＣ／（ＭＤ＋ＭＨ）≦０.５
これによれば、０≦ＭＣ／（ＭＤ＋ＭＨ）≦０.４のときに発光効率が８５［ｌｍ／Ｗ］以上であり、０.４＜ＭＣ／（ＭＤ＋ＭＨ）のときに、発光効率が８５［ｌｍ／Ｗ］未満に低下することがわかる。
また、０≦ＭＣ／（ＭＤ＋ＭＨ）≦０.２の範囲ではセシウムを増加させるに従って発光効率が増大していくが、０.２を超えると、それ以上セシウムを増加しても発光効率は減少していく。
これは、セシウムＣｓには「希土類金属の蒸気圧を高める」「可視光の発光効率を下げる」という２種類の効能があるが、０.２以下の範囲では前者の影響が大きく、セシウム比がそれより多くなると後者の影響が支配的になってしまうためと考えられる。
また、この傾向は他の金属の封入モル数が変化しても同様であった。
したがって、この結果より、発光効率８５［ｌｍ／Ｗ］以上の高効率に維持するためには、セシウムＣｓの封入モル数ＭＣが、０≦ＭＣ／（ＭＤ＋ＭＨ）≦０.４であることが導かれる。
なお、他のアルカリ金属が封入される場合は、セシウムＣｓと他のアルカリ金属の合計封入モル数をＭＣとすればよい。
【００３０】
図４は、セシウムＣｓ、ディスプロシウムＤｙ、ホルミウムＨｏの各発光金属の封入モル数を固定し、タリウムＴｌの封入モル数ＭＴを変化させたときの平均演色評価数Ｒａ及び発光効率の変化を示すグラフである。
本例では、ディスプロシウムＤｙ、ホルミウムＨｏ、セシウムＣｓの封入モル数ＭＤ、ＭＨ、ＭＣを以下の通りとした。
ＭＤ≒１.４×１０−３ｍｏｌ
ＭＨ≒２.８×１０−３ｍｏｌ
ＭＣ≒１.２×１０−３ｍｏｌ
また、タリウムＴｌの封入モル数ＭＴを、以下の範囲で変化させた。
０≦ＭＴ／（ＭＤ＋ＭＨ）≦０.６
これによれば、０≦ＭＴ／（ＭＤ＋ＭＨ）≦０.５のときに平均演色評価数Ｒａ≧９０となり、０.５＜ＭＴ／（ＭＤ＋ＭＨ）のときに平均演色評価数Ｒａ＜９０となり、それ以上は、タリウム封入量を増加しても平均演色評価数Ｒａは減少していく。
また、ＭＴ／（ＭＤ＋ＭＨ）の値が減少するに従って発光効率は減少し、ＭＴ／（ＭＤ＋ＭＨ）＜０.１のときに発光効率が８５［ｌｍ／Ｗ］未満に低下することがわかる。
これらの傾向は他の金属の封入モル数が変化しても同様であった。
したがって、この結果より、タリウムの最適封入モル数ＭＴは、以下の範囲であることが導かれる。
０.１≦ＭＴ／（ＭＤ＋ＭＨ）≦０.５
【００３１】
図５は、セシウムＣｓ、タリウムＴｌの封入モル数を固定し、ディスプロシウムＤｙ、ホルミウムＨｏの封入モル比ＭＤ／ＭＨを変化させたときの色温度の変化を示すグラフである。
本例では、セシウムＣｓ及びタリウムＴｌの封入モル数ＭＣ及びＭＴを以下の通りとした。
ＭＣ≒１.２×１０−３ｍｏｌ
ＭＴ≒０.９×１０−３ｍｏｌ
また、ディスプロシウムＤｙ、ホルミウムＨｏの封入モル比ＭＤ／ＭＨを以下の通り変化させた。
０.１≦ＭＤ／ＭＨ≦０.７
これによれば、０.２≦ＭＤ／ＭＨ≦０.３７のときに色温度が、ＪＩＳ規格Ｚ９１１２に規定される蛍光ランプの昼光色に相当する５７００〜７１００Ｋとなり、０.４≦ＭＤ／ＭＨ≦０.６のときは同規格の昼白色に相当する４６００〜５５００Ｋとなり、この傾向は他の金属の封入モル数が変化しても同様であった。
【００３２】
図６は実施例１〜５、比較例１〜２の合計７種類のメタルハライドランプ１を１００時間点灯させたときの発光色をｘ−ｙ色度図で示したものである。
実施例１〜５、比較例１〜２の夫々の金属ハロゲン化物の封入モル数及びモル比は、図７の通りである。
【００３３】
発光部３の各部の温度は、赤外線放射温度計を使用し、発光部３表面を１ｍｍ２の正方形要素に分割して、各要素の温度を測定した。
また、外球１３を外し、発光部３を真空チャンバー中にて点灯し、熱電対にて温度測定した値を用いて放射温度計の測定値を較正した。
【００３４】
いずれの場合も、セラミックメタルハライドランプ１を、口金１２が上方になるように鉛直方向に立てて点灯した場合、発光管の最冷部は口金１２側のキャピラリ４Ｒと、発光部３との境界位置Ｐ１であり、いずれの場合も、その温度は８１０℃前後であった。
また、セラミックメタルハライドランプ１を、水平方向に倒して点灯した場合、発光管の最冷部は発光部３の最大径部下側位置Ｐ２であり、その温度は８２３℃前後であった。
【００３５】
実施例１は、ディスプロシウムＤｙ、ホルミウムＨｏ、タリウムＴｌ、セシウムＣｓの封入モル数ＭＤ、ＭＨ、ＭＴ、ＭＣを以下の通りとした。
ＭＤ≒１.６×１０−３ｍｏｌ
ＭＨ≒２.８×１０−３ｍｏｌ
ＭＴ≒０.９×１０−３ｍｏｌ
ＭＣ≒１.２×１０−３ｍｏｌ
実施例２及び３は、セシウムＣｓの封入モル数ＭＣを夫々、以下の通りとする以外は、実施例１と同様である。
ＭＣ≒１.５×１０−３ｍｏｌ
ＭＣ≒０.０×１０−３ｍｏｌ
実施例１〜３の場合、いずれも、発光色がＪＩＳ規格Ｚ９１１２に規定される蛍光ランプの昼白色範囲に入っており、平均演色評価数Ｒａ＝９４〜９５、発光効率＝８５［ｌｍ／Ｗ］であった。
なお、実施例１のハロゲン化物封入モル数は合計６.５×１０−３ｍｏｌであり、発光管２の単位容積あたりの総封入モル数は５.４１０−３ｍｏｌ／ｃｃとなる。この値は本実施例に使用した発光管および点灯条件において最適な封入量であったが、封入量がこの値の０．５倍から２倍程度に変化しても、発光特性はあまり影響を受けなかった。
発光管その他のランプ形状を本実施例と同じにした場合、発光部３の最冷部温度を本発明にて規定した下限値の８００℃としたランプでは、ハロゲン化物の総封入モル数は実施例１に示した量よりも多めにした方がよい結果が得られる。一方、発光部３の最冷部温度を高めに設定したランプでは、ハロゲン化物の総封入モル数を実施例１に示した量よりも少なめにした方がよい結果が得られる。ただし、最冷部温度が９５０℃を越えるような条件で点灯させた場合、発光管最高温度が１２００℃を越える場合があり、この場合には発光管２の内壁面が急速に劣化して数百時間で発光管２がクラックして極端な短寿命ランプとなる。
【００３６】
比較例１の場合、ヨウ化セシウムの封入モル数ＭＣを以下の通りとする以外は、実施例１と同様である。
ＭＣ≒２×１０−３ｍｏｌ
この場合、モル比でＭＣ／（ＭＤ＋ＭＨ）＝０.４４と、モル比で０.４を超えており、発光色のｙ値が大となる方向にずれ、平均演色評価数Ｒａは９０であるが、発光効率が８０［ｌｍ／Ｗ］まで低下している。
比較例２の場合、ヨウ化タリウムの封入モル数ＭＴを以下の通りとする以外は、実施例１と同様である。
ＭＴ≒２.４×１０−３ｍｏｌ
この場合、モル比でＭＴ／（ＭＤ＋ＭＨ）＝０.５５と、０.２５を大幅に超えており、発光効率は９０［ｌｍ／Ｗ］と高いものの、発光色のｙ値が大となる方向にずれ、平均演色評価数Ｒａも８５と低下している。
【００３７】
実施例４は、ディスプロシウムの封入モル数ＭＤを以下の通りとする以外は、実施例１と同様である。
ＭＤ≒１.０×１０−３ｍｏｌ
この場合、モル比ＭＤ／ＭＨ＝０.３６と、０.４０未満となっており、発光色がＪＩＳ規格Ｚ９１１２に規定される蛍光ランプの昼光色範囲となり、平均演色評価数Ｒａ＝９０、発光効率＝８５［ｌｍ／Ｗ］であった。
【００３８】
実施例５は、３６０Ｗのセラミックメタルハライドランプを設計した例を示す。外観形状は実施例１に示す１５０Ｗのセラミックメタルハライドランプとほぼ相似形であるが、
点灯状態における最冷部温度が８００℃以上、発光部の肉厚が平均肉厚±２０％に形成された発光部３は、その最大径ｄ＝１９ｍｍ、電極間距離ＡＬ＝２２ｍｍ、内表面積は１９.１５ｃｍ２であり、管壁負荷は１８.８Ｗ／ｃｍ２となっている。発光管２の内容積は７.１ｃｃであった。
【００３９】
この発光部３に封入するディスプロシウムＤｙ、ホルミウムＨｏ、タリウムＴｌ、セシウムＣｓの封入モル数ＭＤ、ＭＨ、ＭＴ、ＭＣを以下の通りとした。
ＭＤ≒５×１０−３ｍｏｌ
ＭＨ≒１１.９×１０−３ｍｏｌ
ＭＴ≒３.５×１０−３ｍｏｌ
ＭＣ≒２.７×１０−３ｍｏｌ
この場合、発光色がＪＩＳ規格Ｚ９１１２に規定される蛍光ランプの昼白色範囲に入っており、平均演色評価数Ｒａ＝９５、発光効率＝９０［ｌｍ／Ｗ］であった。
【産業上の利用可能性】
【００４０】
以上述べたように、本発明は、主に一般照明に使用されるセラミックメタルハライドランプに適用できる。
【図面の簡単な説明】
【００４１】
【図１】本発明にかかるメタルハライドランプの要部を示す説明図。
【図２】その全体外管図。
【図３】セシウム封入量による発光効率の変化を示すグラフ。
【図４】タリウム封入量による平均演色評価指数Ｒａの変化を示すグラフ。
【図５】ディスプロシウム及びホルミウムの封入量による発光色の変化を示すグラフ。
【図６】各実施例のｘ−ｙ色度図上における発光色変化を示すグラフ。
【図７】発光金属の封入量を示す表。
【符号の説明】
【００４２】
１  セラミックメタルハライドランプ
２  発光管
３  発光部
４Ａ、４Ｂ  キャピラリ
５、５  電極
６Ａ、６Ｂ  電極アセンブリ
７、７  電力供給リード
【図１】
2008117647.tif 000003
【図２】
2008117647.tif 000004
【図３】
2008117647.tif 000005
【図４】
2008117647.tif 000006
【図５】
2008117647.tif 000007
【図６】
2008117647.tif 000008
【図７】
2008117647.tif 000009